(57)【要約】【課題】平坦化絶縁膜からＥＬ層への水分侵入による有機ＥＬ素子の劣化を防ぐことができ、無機絶縁膜を低温で成膜しても問題が生じず、製造工程が複雑とならない有機ＥＬ表示装置およびその製造方法を提供する。【解決手段】有機ＥＬ表示装置は、基板１の上側に形成された有機絶縁膜５と、水分遮断のために有機絶縁膜５の上側に形成された無機絶縁膜８と、無機絶縁膜８の上側にのみ形成された画素分離膜９とを備える。有機絶縁膜５の上面はＥＬ層１０が画素電極層７を介して有機絶縁膜５に接する画素領域を有する。無機絶縁膜８は、有機絶縁膜５の上側のうち画素領域以外の部分にのみ配置されている。【選択図】        図１
2004362792.tif 000002
【特許請求の範囲】
【請求項１】
基板の上側に形成された有機絶縁膜と、
水分遮断のために前記有機絶縁膜の上側に形成された無機絶縁膜と、
前記無機絶縁膜の上側にのみ形成された画素分離膜とを備え、
前記有機絶縁膜の上面はＥＬ層が画素電極層を介して前記有機絶縁膜に接する画素領域を有し、前記無機絶縁膜は、前記有機絶縁膜の上側のうち前記画素領域以外の部分にのみ配置されている、有機電界発光表示装置。
【請求項２】
前記有機絶縁膜は、画素電極層によって覆われている領域と覆われていない領域とを有し、前記覆われていない領域においては、トレンチを有し、前記トレンチ内部に前記無機絶縁膜が入り込んでいる、請求項１に記載の有機電界発光表示装置。
【請求項３】
前記無機絶縁膜は、２３０℃以下の環境下で形成可能なものからなる、請求項１または２に記載の有機電界発光表示装置。
【請求項４】
前記画素分離膜は表面が撥水処理されている、請求項１から３のいずれかに記載の有機電界発光表示装置。
【請求項５】
基板の上側に有機絶縁膜が形成され、前記有機絶縁膜の上側に無機絶縁膜が形成され、画素分離膜が前記無機絶縁膜の上側を部分的に覆うように形成された構造に対して、前記画素分離膜をマスクとして前記無機絶縁膜をエッチングする工程を含む、有機電界発光表示装置の製造方法。
【発明の詳細な説明】
【０００１】
【発明の属する技術分野】
本発明は、有機ＥＬ（ｅｌｅｃｔｒｏｌｕｍｉｎｅｓｃｅｎｃｅ：電界発光）表示装置およびその製造方法に関するものである。
【０００２】
【従来の技術】
近年、発光性有機材料のもたらすＥＬ現象を利用した自発光素子として有機ＥＬ素子を用いた表示装置、すなわち「有機ＥＬ表示装置」の開発が進んでいる。有機ＥＬ表示装置は、自発光型であるため、液晶表示装置の場合のようなバックライトが不要であり、さらに視野角が広いことから、電気器具の表示部として有望視されている。
【０００３】
有機ＥＬ表示装置には、パッシブ型（単純マトリクス型）とアクティブ型（アクティブマトリクス型）の２種類がある。各画素に配置されるＥＬ素子において発生する光を取り出す構造に関しても、基板上面から取り出す構造（以下「トップエミッション構造」という。）と、基板下面から取り出す構造（以下「ボトムエミッション構造」という。）との２種類があり、いずれの方式も盛んに開発が行われている。特に現在は、各々のＥＬ素子を駆動するための駆動素子として薄膜トランジスタ素子（Ｔｈｉｎ  Ｆｉｌｍ  Ｔｒａｎｓｉｓｔｏｒ：以下「ＴＦＴ素子」という。）を用いたアクティブマトリクス型有機ＥＬ表示装置が注目されている。
【０００４】
また、有機ＥＬ素子の発光層（「ＥＬ層」ともいう。）となる有機ＥＬ材料は、低分子系有機ＥＬ材料と高分子系（ポリマー系）有機ＥＬ材料とが研究されている。低分子系有機ＥＬ材料は蒸着法などで形成され、高分子系有機ＥＬ材料は、スピナーを用いた塗布方式やインクジェット法により形成されている。ここで、低分子系有機ＥＬ材料と高分子系（ポリマー系）有機ＥＬ材料のいずれの場合においても、成膜しようとする部位の下地の面が十分に平坦でないと、ＥＬ層を均一な膜厚に成膜することができないという問題が生じる。そこで、低分子系と高分子系有機ＥＬ材料のいずれの場合においても、ＥＬ層の下地の面を平坦化する目的で「平坦化絶縁膜」を用いる場合がある。
【０００５】
平坦化絶縁膜としては、平坦化に適する材料という理由でポリイミド樹脂やアクリル樹脂といった有機絶縁膜が主に用いられる。このことは、たとえば、特開平１０−１８９２５２（特許文献１）に示されている。しかし一方で、これらの有機絶縁膜から漏出する水分がＥＬ層に侵入することで有機ＥＬ素子が劣化することが問題となっている。
【０００６】
これに対して、特開２００１−３５６７１１（特許文献２）では、トップエミッション構造として、ＴＦＴ素子およびＴＦＴ素子のための配線に起因する凹凸を平坦化するため、スピナーによる塗布方式などの方法によりアクリル、ポリイミドなどの有機絶縁膜を形成し、その上層にＣＶＤ（Ｃｈｅｍｉｃａｌ  Ｖａｐｏｒ  Ｄｅｐｏｓｉｔｉｏｎ）法などの方法によって酸化シリコン系材料膜、窒化シリコン系材料膜などの無機絶縁膜を形成することが開示されている。これらの無機絶縁膜は、有機絶縁膜からＥＬ層に向けての水分の浸透を遮断するためのバリアとして設けられたものである。
【０００７】
あるいは、特許文献１の図７では、他の方法として、有機絶縁膜を形成せずに無機絶縁膜をかなり厚く成膜し、ポリマーコーティングを行った後、ＲＩＥ（Ｒｅａｃｔｉｖｅ  Ｉｏｎ  Ｅｔｃｈｉｎｇ）によって全面エッチバックしたものを用いて、ＴＦＴを覆う層の上面を平坦化する方法が用いられている。しかし、無機絶縁膜をこのように厚く形成した場合、無機絶縁膜の反りが問題となる。
【０００８】
【特許文献１】
特開平１０−１８９２５２号公報（図１、図７）
【０００９】
【特許文献２】
特開２００１−３５６７１１号公報（図１）
【００１０】
【発明が解決しようとする課題】
アクティブマトリクス型有機ＥＬ表示装置において、特許文献２に開示された技術を用いて、基板上に設けられたＴＦＴの上にアクリル、ポリイミド樹脂などの有機絶縁膜からなる平坦化絶縁膜を形成してその後に無機絶縁膜を積層する構造を採用した場合、ＴＦＴの配線と画素メタル電極との間を電気的に接続するために平坦化絶縁膜にコンタクトホールを形成する工程と、さらに無機絶縁膜を形成した後にコンタクトホールの底面において無機絶縁膜を開口する工程との両方が必要となり製造工程が複雑となる。この場合、平坦化絶縁膜と無機絶縁膜とのそれぞれの開口に用いるパターンにずれがあると、開口面積が小さくなったり、パターンずれに起因して生じた段差がその上層に形成する画素メタルの断絶を招くおそれがある。
【００１１】
ところで、ＥＬ層は非常に薄く形成されるため、無機絶縁膜の上面は平坦であってなおかつ表面粗さは小さくなっていることが必要である。これらの条件を満たすためには、無機絶縁膜は３００℃程度の高温成膜によって形成しなければならない。しかし、その温度では、有機絶縁膜の耐熱性の問題が生じる。有機絶縁膜は耐熱温度以上の環境にさらされると、樹脂組織の分解を起こすため、問題となる。有機絶縁膜の材料であって３００℃以上の耐熱性を有するものという条件を満たすものは少なく、たとえばポリイミド系樹脂などに限られてしまう。一方、無機絶縁膜を低温で成膜すると、表面粗さが大きくなってしまい、この上面にＥＬ層を形成するには不適となってしまう。表面粗さがあまりに大きいと、たとえば、ＥＬ層の上下の導電層同士の間でショートが起こるという不都合がある。
【００１２】
そこで、本発明は、平坦化絶縁膜からＥＬ層への水分侵入による有機ＥＬ素子の劣化を防ぐことができ、無機絶縁膜を低温で成膜しても問題が生じず、製造工程が複雑とならない有機ＥＬ表示装置およびその製造方法を提供することを目的とする。
【００１３】
【課題を解決するための手段】
上記目的を達成するため、本発明に基づく有機ＥＬ表示装置は、基板の上側に形成された有機絶縁膜と、水分遮断のために前記有機絶縁膜の上側に形成された無機絶縁膜と、前記無機絶縁膜の上側にのみ形成された画素分離膜とを備え、前記有機絶縁膜の上面はＥＬ層が画素電極層を介して前記有機絶縁膜に接する画素領域を有し、前記無機絶縁膜は、前記有機絶縁膜の上側のうち前記画素領域以外の部分にのみ配置されている。
【００１４】
【発明の実施の形態】
（実施の形態１）
（構成）
図１を参照して、本発明に基づく実施の形態１における有機ＥＬ表示装置について説明する。この有機ＥＬ表示装置は、トップエミッション構造のアクティブマトリクス型である。この有機ＥＬ表示装置においては、基板１の上側にＴＦＴ２が配置され、さらにその上側に平坦化を目的とする絶縁膜（以下、「平坦化絶縁膜」という。）として有機絶縁膜５が形成されている。有機絶縁膜５には、ＴＦＴ２に接続されたドレイン電極３に対して接続するように貫通するコンタクトホール６が形成されている。
【００１５】
有機絶縁膜５から出てくる水分を遮断するために有機絶縁膜５の上側を部分的に覆うように無機絶縁膜８が形成されている。画素分離膜９は、無機絶縁膜８の上側にのみ形成されている。有機絶縁膜５の上面には画素電極層７が配置されている。画素電極層７は、コンタクトホール６の内部では内面に沿って延在し、ドレイン電極３に対して電気的に接続されている。有機絶縁膜５の上面においては、画素電極層７の上側に部分的に接するようにＥＬ層１０が配置されている。ＥＬ層１０が画素電極層７を介して有機絶縁膜５に接する部分（図１における各凹部の底部）は、画素領域となっている。画素領域は、有機絶縁膜５の上面のうちの一部の領域である。無機絶縁膜８は、有機絶縁膜５の上側のうち画素領域以外の部分を覆うように配置されている。画素領域においては、無機絶縁膜８は存在しない。すなわち、無機絶縁膜８は、有機絶縁膜５の上側のうち画素領域以外の部分のみを覆っている。
【００１６】
ＥＬ層１０は主に画素領域を覆っているが、画素領域からはみ出した端部は画素分離膜９の斜面に乗り上げるように延在している。ＥＬ層１０の上側は、透明電極１１に覆われている。この有機ＥＬ表示装置がカラー表示のためのものである場合、ＥＬ層１０は、画素領域ごとに必要な色のものが設けられている。一方、カラー表示のためのものであるか否かを問わず、透明電極１１は複数の画素領域を一括して覆って形成されている。
【００１７】
（作用・効果）
画素領域においては、ＥＬ層１０が画素電極層７と透明電極１１とによって挟まれる構造となっているので、画素電極層７と透明電極１１との間に電圧を印加することによってＥＬ層１０を発光させることができる。上側が透明電極１１であるので、ＥＬ層１０で発生した光は、矢印１５の向きに放出される。
【００１８】
この有機ＥＬ表示装置の使用中に有機絶縁膜５の内部から水分が出てくることがあったとしても、有機絶縁膜５の上側は、画素領域以外では無機絶縁膜８によって覆われており、画素領域では画素電極層７によって覆われているので、水分は無機絶縁膜８または画素電極層７によって遮断され、水分がＥＬ層１０に到達することを妨げることができる。したがって、ＥＬ層１０の特性が水分の侵入によって劣化することを防止できる。
【００１９】
画素領域においては、ＥＬ層１０は画素電極層７の上側に直接接するように配置されており、画素領域内には無機絶縁膜８が存在しないので、ＥＬ層１０の形成時には、下地材として表面粗さによる影響を与えるのは画素電極層７のみとなり、無機絶縁膜８の表面粗さの影響は受けない。したがって、無機絶縁膜８の表面粗さはたとえ大きくなってもよいということになり、無機絶縁膜８の形成方法の自由度が高まる。
【００２０】
なお、無機絶縁膜８は、水分に対するバリア性能があるものであればよい。たとえば、シリコン酸化膜、シリコン窒化膜が用いられる。これらの無機絶縁膜は成膜条件によってさまざまな膜質を伴いうるが、水分に対するバリア性能を上げるにはできるだけ膜密度を緻密にする必要がある。緻密さを検討する場合、公知の方法として、フッ化アンモニウム溶液によるエッチングレートの評価がある。また、膜組成比を表す屈折率を調べる方法もある。さらに、水分に対するバリア性能の検討のためには、モコン法水分量評価や四重極質量分析などで透湿性、放出水分量を評価することも有効である。無機絶縁膜８を上述のシリコン酸化膜、シリコン窒化膜などで形成する場合、有機絶縁膜５からの水分を遮断するためには、厚さ２００ｎｍ以上に形成しておくことが望ましい。
【００２１】
（実施の形態２）
（製造方法）
図１〜図９を参照して、本発明に基づく実施の形態２における有機ＥＬ表示装置の製造方法について説明する。この有機ＥＬ表示装置の製造方法は、実施の形態１で説明した有機ＥＬ表示装置を製造するためのものである。
【００２２】
図２に示すように、基板１の上面にＴＦＴ２を形成し、ドレイン電極３を形成する。基板１としては、たとえば、透明なガラス基板が使用可能である。次に、ＴＦＴ２やドレイン電極３を形成したことで表面に生じた凹凸を平坦にするために、平坦化絶縁膜を形成する。そのために、ポジ型の感光性アクリル樹脂をスピンコート法によって塗布し、９０℃のオーブンもしくはホットプレートでプリベークしてリフローさせる。こうして、図２に示すように平坦化絶縁膜として有機絶縁膜５を形成する。
【００２３】
露光装置を用いて有機絶縁膜５に対してパターン露光を行ない、希釈アルカリ現像液によって現像を行なう。こうして、図３に示すようにコンタクトホール６を形成する。
この後、有機絶縁膜５の焼成工程として、オーブンを用いて２２０℃に６０分間保持する。この焼成工程は、有機絶縁膜５中の溶剤や水分を取り除くことを目的としており、溶剤や水分がほぼ除かれることによって有機絶縁膜５の形状が保持できるようになる。
【００２４】
ここでは、平坦化絶縁膜として感光性アクリル樹脂による有機絶縁膜５を用いた例を示したが、平坦化絶縁膜の材料は、感光性アクリル樹脂以外であってもよい。感光性をもたない材料であってもよいし、無機材料であっても有機材料であってもよい。ただし、感光性をもたない材料を用いて平坦化絶縁膜とする場合、コンタクトホール６の形成には、レジストパターンをマスクとしたドライまたはウェットによるエッチングを行なう。
【００２５】
図４に示すように、画素電極層７をスパッタ法によって成膜する。この画素電極層７としては、アクリル樹脂によって既に形成されている有機絶縁膜５に悪影響を与えないように、有機絶縁膜５の材料の耐熱温度である２３０℃以下で低温成膜できるものを用いることが好ましい。ここでは、この条件を満たす材料としてＣｒを用い、厚み１００ｎｍ程度成膜する。こうして形成した画素電極層７は、表面粗さが原子間力顕微鏡（ＡＦＭ）測定でＲｍａｘが１０ｎｍ程度で、Ｒａが０．６ｎｍ程度となるようにする。この画素電極層７をレジストマスクによってエッチングし、図４に示すように、所望のパターン形状で画素ごとに配置されるようにする。
【００２６】
図５に示すように、プラズマＣＶＤによって無機絶縁膜８を成膜する。この際も熱による有機絶縁膜への影響を回避するために１８０℃程度の低温でシラン（ＳｉＨ４）とアンモニア（ＮＨ３）ガスによって窒化シリコンの成膜を行なう。成膜温度に対する制約はないが、１８０〜２３０℃で処理を行なうことが望ましい。処理温度がそれより低くなると緻密さが失われてくるからである。
【００２７】
これらのガスの流量比によって変わってくるが、低温成膜によって形成する関係上、無機絶縁膜８として形成される窒化シリコン膜の表面粗さはＲｍａｘで２０〜５０ｎｍ程度になる。この窒化シリコン膜の膜厚は２００ｎｍとする。これは水分を遮断するのに十分な厚さとしている。ただし、水分を遮断するのに十分な厚さを確保しつつ、後々の加工を容易にするためにはできるだけ薄くすることが望ましい。実際には、無機絶縁膜８は、この後に形成するＥＬ素子層１０よりわずかに高い程度の膜厚となっている。
【００２８】
無機絶縁膜８は、水分を遮断できる無機絶縁膜であれば、材料は、窒化シリコン以外であってもよい。成膜方法についても、ここで挙げたもの以外であってもよい。また、たとえば、有機絶縁膜５の表面ダメージを抑えるようなスパッタ法で最初に成膜しておいてその後に連続して無機絶縁膜を形成するようにした積層構造であってもよい。
【００２９】
いずれにせよ、有機絶縁膜５から発する水分の経路は、無機絶縁膜８によって遮断される。
【００３０】
図６に示すように、画素分離膜９を形成する。ここでも平坦化絶縁膜と同じ材料を用いて形成することができ、そうすれば、製造設備や材料を共用できて好都合である。その場合、画素分離膜９もポジ型の感光性アクリル樹脂を使って形成することとなる。
【００３１】
こうして形成した画素分離膜９をエッチングマスクとして利用し、フッ素系ガス（ＣＦ４やＳＦ６など）と酸素（Ｏ２）との混合ガスによって先に形成した無機絶縁膜８をドライエッチングし、無機絶縁膜８に開口部を形成する。こうして、図７に示す構造が得られる。ドライエッチングの際に、画素分離膜９の表面は徐々に削られる。そのため、図６に比べて図７では、画素分離膜９が小さくなっている。しかし、画素分離膜９の大部分は残るので、画素ごとの仕切りとしての役割を果たす上では問題はない。
【００３２】
このドライエッチングの際には、図７において円で囲んだ部分１２、すなわち、無機絶縁膜８の端部が、水平面に対する傾斜角が５０°程度またはそれ以下の緩やかな斜面となるように、公知技術によってエッチング条件を制御する。このように開口部の内周部において上にいくほど開口面積が広がる形状のことを「正テーパ」ともいう。
【００３３】
上述ドライエッチングの後、画素電極層７表面や画素分離膜９表面にエッチング中に薄く堆積したフッ化反応生成物を、低ダメージのＯ２アッシングと有機剥離液などで剥離させ、水洗して除去する。その後、１２０℃のオーブンによって乾燥を行なう。さらに、画素分離膜９からの水分の影響をなくすために、真空中で加熱しながら２時間保持することが望ましい。
【００３４】
次に、図８に示すように、画素分離膜９はそのままで、ＥＬ層１０を形成する。ＥＬ層１０は、無機絶縁膜８の開口部から露出する画素電極層７を覆うように形成される。ＥＬ層１０が画素電極層７を覆う領域が画素領域となるが、ＥＬ層１０自体は画素領域だけにとどまらず、周辺の無機絶縁膜８や画素分離膜９の上側を覆って広がる。
【００３５】
図８では、ＥＬ層１０の材料として低分子系有機ＥＬ材料を用いる場合のＥＬ層１０の形成例を示している。この場合、所望の画素に対応する開口部を有する蒸着マスク１３を画素分離膜９上に載せて保持しながら真空蒸着することによって、ＥＬ層１０を形成することができる。ＥＬ層１０は、蒸着マスク１３の上面も含めて全域に形成されるが、蒸着マスク１３を画素分離膜９上から取り去ると、図９に示すように所望の画素に対応する部分にのみＥＬ層１０が形成された状態を得ることができる。
【００３６】
たとえば、この有機ＥＬ表示装置がカラー表示のためのものである場合、画素ごとに決められた異なる種類のＥＬ層を形成する。たとえば、ＲＧＢの３原色において、１画素に１色ずつ割り当てる場合は、Ｒ，Ｇ，Ｂのそれぞれに対応する開口部を有する蒸着マスクを順次使用して、３種類のＥＬ層をそれぞれ対応する画素に対して形成する。
【００３７】
このようにして、すべての画素に対して所望のＥＬ層１０を形成し、さらに、これらの上側を覆うように、対向電極である透明電極１１を形成する。こうして、図１に示した有機ＥＬ表示装置を得ることができる。
【００３８】
（作用・効果）
本実施の形態における有機ＥＬ表示装置の製造方法によれば、実施の形態１で説明した有機ＥＬ表示装置を容易に得ることができる。したがって、製造した有機ＥＬ表示装置によって、実施の形態１における効果を得ることができる。
【００３９】
本実施の形態における有機ＥＬ表示装置の製造方法によれば、無機絶縁膜８に開口部を設ける際に無機絶縁膜８の端部を正テーパとしているので、後でＥＬ層１０を成膜したときにＥＬ層１０が途切れること（「段切れ」ともいう。）を防ぐことができる。仮に、段切れが起こると、図１のように透明電極１１を形成させた状態で、画素電極層７と透明電極１１との間でショートが発生してしまう。これに対して、無機絶縁膜８の開口部の端部が正テーパとなっていると、ＥＬ層１０が段差に沿うように十分な厚みで正しく形成され、段切れを防止することができる。
【００４０】
本実施の形態における有機ＥＬ表示装置の製造方法によれば、図６から図７にかけて示した無機絶縁膜８に開口部を設けるためのドライエッチングは、画素分離膜９自体をエッチングマスクとして自己整合的に行なわれることとなるので、特別な位置合わせを行なわなくとも、画素分離膜９の開口部と無機絶縁膜８の開口部との間でパターンずれが生じない。
【００４１】
また、画素分離膜９は有機絶縁膜５と同じ材料である感光性アクリル樹脂で形成されているので、このドライエッチングの際に、画素分離膜９の表面においては感光性アクリル樹脂がフッ素イオンを取りこむ現象が生じる。その結果、画素分離膜９の表面は撥水化する。ＥＬ層１０として高分子系有機ＥＬ材料を用いる場合、インクジェット方式で有機ＥＬ材料の所望箇所への供給が行なわれうる。画素領域の周囲を取り囲む画素分離膜９の表面が撥水化されていることにより、インクジェット方式で供給された有機ＥＬ材料が所望の位置からずれた位置に到達した場合であっても、有機ＥＬ材料は画素分離膜９の撥水性によって自ずと正しい位置に導かれることになる。こうして、本実施の形態では、有機ＥＬ材料の定着位置の精度を高めることができる。
【００４２】
従来の有機ＥＬ表示装置の製造方法では、画素分離膜９の現像後に本来完全に溶解するべき部分に残渣が見られるのに対し、本実施の形態における製造方法を用いることで、無機絶縁膜８のドライエッチングの際に画素分離膜９の残渣は除去されるので、画素電極層７の表面は、残渣のない状態で得ることができる。
【００４３】
（実施の形態３）
（構成）
図１２を参照して、本発明に基づく実施の形態３における有機ＥＬ表示装置について説明する。この有機ＥＬ表示装置は、有機絶縁膜５がトレンチ１４を有すること以外は、基本的に実施の形態１におけるものと同様である。トレンチ１４においては、無機絶縁膜８がトレンチ１４の内部を埋めるようにして有機絶縁膜５内部に入り込んでいる。
【００４４】
（製造方法）
図２〜図４、図１０〜図１２を参照して、本発明に基づく実施の形態３における有機ＥＬ表示装置の製造方法について説明する。図２〜図４における工程については、実施の形態２で説明したものと同様である。図４に示すように画素電極層７を所望のパターンで形成した後、本実施の形態では、画素電極層７をマスクとして有機絶縁膜５に対して低ダメージのＯ２アッシングを行なう。その結果、画素電極層７が覆っていない部分においては、有機絶縁膜５が削られ、図１０に示すように、トレンチ（溝）１４が形成される。
【００４５】
この後は実施の形態２と同様の各工程を行なう。ただし、無機絶縁膜８を形成することによって、無機絶縁膜８はトレンチ１４の内部にも入り込んで形成される。さらに、画素分離膜９を形成することによって、図１１に示す構造に至る。
【００４６】
ＥＬ層１０を形成し、透明電極１１を形成することで、図１２に示す有機ＥＬ表示装置を得ることができる。
【００４７】
（作用・効果）
本実施の形態における有機ＥＬ表示装置では、図１２に示すように無機絶縁膜８がトレンチ１４を埋めるように有機絶縁膜５内部に入り込んで有機絶縁膜５内部を各所で隔てているので、有機絶縁膜５内での水分の移動を妨げる度合いがより高くなり、実施の形態１に示した有機ＥＬ表示装置で得られたよりもさらに強力な水分封止効果が期待できる。
【００４８】
なお、今回開示した上記実施の形態はすべての点で例示であって制限的なものではない。本発明の範囲は上記した説明ではなくて特許請求の範囲によって示され、特許請求の範囲と均等の意味および範囲内でのすべての変更を含むものである。
【００４９】
【発明の効果】
本発明によれば、有機絶縁膜の上側は、画素領域以外では無機絶縁膜によって覆われており、画素領域では画素電極層によって覆われているので、水分は無機絶縁膜または画素電極層によって遮断され、水分がＥＬ層に到達することを妨げることができる。したがって、ＥＬ層の特性が水分の侵入によって劣化することを防止できる。
【図面の簡単な説明】
【図１】本発明に基づく実施の形態１における有機ＥＬ表示装置の断面図である。
【図２】本発明に基づく実施の形態２における有機ＥＬ表示装置の製造方法の第１の工程の説明図である。
【図３】本発明に基づく実施の形態２における有機ＥＬ表示装置の製造方法の第２の工程の説明図である。
【図４】本発明に基づく実施の形態２における有機ＥＬ表示装置の製造方法の第３の工程の説明図である。
【図５】本発明に基づく実施の形態２における有機ＥＬ表示装置の製造方法の第４の工程の説明図である。
【図６】本発明に基づく実施の形態２における有機ＥＬ表示装置の製造方法の第５の工程の説明図である。
【図７】本発明に基づく実施の形態２における有機ＥＬ表示装置の製造方法の第６の工程の説明図である。
【図８】本発明に基づく実施の形態２における有機ＥＬ表示装置の製造方法の第７の工程の説明図である。
【図９】本発明に基づく実施の形態２における有機ＥＬ表示装置の製造方法の第８の工程の説明図である。
【図１０】本発明に基づく実施の形態３における有機ＥＬ表示装置の製造方法の第１の説明図である。
【図１１】本発明に基づく実施の形態３における有機ＥＬ表示装置の製造方法の第２の説明図である。
【図１２】本発明に基づく実施の形態３における有機ＥＬ表示装置の断面図である。
【符号の説明】
１  基板、２  ＴＦＴ、３  ドレイン電極、４  絶縁膜、５  有機絶縁膜、６コンタクトホール、７  画素電極層、８  無機絶縁膜、９  画素分離膜、１０ＥＬ層、１１  透明電極、１２  部分、１３  蒸着マスク、１４  トレンチ、１５  （発光の向きを示す）矢印。
【図１】
2004362792.tif 000003
【図２】
2004362792.tif 000004
【図３】
2004362792.tif 000005
【図４】
2004362792.tif 000006
【図５】
2004362792.tif 000007
【図６】
2004362792.tif 000008
【図７】
2004362792.tif 000009
【図８】
2004362792.tif 000010
【図９】
2004362792.tif 000011
【図１０】
2004362792.tif 000012
【図１１】
2004362792.tif 000013
【図１２】
2004362792.tif 000014